(57)【要約】【課題】時間が経過するにしたがって人造大理石の成形品の表面の薬剤が揮散したり流れ去ったりしても、人造大理石の成形品の表面を擦ることで薬剤を人造大理石の成形品の表面に付着させてその薬剤による効果、即ち防汚効果、付着防止効果、芳香効果、消臭効果、防虫効果、抗菌効果を発揮することができて、機能性の高い、長期間に亘って高機能を持続することができる人造大理石の成形品を得るための組成物を提供する。【解決手段】熱硬化性樹脂に充填剤、柄材、内部離型剤、硬化剤等の添加物を配合して注型用金型に注入・成形硬化させて人造大理石を得るための組成物において、内部に防汚剤が封入してあると共に人造大理石の表面を擦った際に破れて前記防汚剤が流出するマイクロカプセルを組成物中に添加配合した。【選択図】        なし【特許請求の範囲】
【請求項１】
熱硬化性樹脂に充填剤、柄材、内部離型剤、硬化剤等の添加物を配合して注型用金型に注入・成形硬化させて人造大理石を得るための組成物において、内部に防汚剤が封入してあると共に人造大理石の表面を擦った際に破れて前記防汚剤が流出するマイクロカプセルを組成物中に添加配合したことを特徴とする人造大理石の組成物。
【請求項２】
熱硬化性樹脂に充填剤、柄材、内部離型剤、硬化剤等の添加物を配合して注型用金型に注入・成形硬化させて人造大理石を得るための組成物において、内部に付着防止剤が封入してあると共に人造大理石の表面を擦った際に破れて前記付着防止剤が流出するマイクロカプセルを組成物中に添加配合したことを特徴とする人造大理石の組成物。
【請求項３】
熱硬化性樹脂に充填剤、柄材、内部離型剤、硬化剤等の添加物を配合して注型用金型に注入・成形硬化させて人造大理石を得るための組成物において、内部に香料が封入してあると共に人造大理石の表面を擦った際に破れて前記香料が流出するマイクロカプセルを組成物中に添加配合したことを特徴とする人造大理石の組成物。
【請求項４】
熱硬化性樹脂に充填剤、柄材、内部離型剤、硬化剤等の添加物を配合して注型用金型に注入・成形硬化させて人造大理石を得るための組成物において、内部に消臭剤が封入してあると共に人造大理石の表面を擦った際に破れて前記消臭剤が流出するマイクロカプセルを組成物中に添加配合したことを特徴とする人造大理石の組成物。
【請求項５】
熱硬化性樹脂に充填剤、柄材、内部離型剤、硬化剤等の添加物を配合して注型用金型に注入・成形硬化させて人造大理石を得るための組成物において、内部にゴキブリ忌避剤が封入してあると共に人造大理石の表面を擦った際に破れて前記ゴキブリ忌避剤が流出するマイクロカプセルを組成物中に添加配合したことを特徴とする人造大理石の組成物。
【請求項６】
熱硬化性樹脂に充填剤、柄材、内部離型剤、硬化剤等の添加物を配合して注型用金型に注入・成形硬化させて人造大理石を得るための組成物において、内部に抗菌剤が封入してあると共に人造大理石の表面を擦った際に破れて前記抗菌剤が流出するマイクロカプセルを組成物中に添加配合したことを特徴とする人造大理石の組成物。
【請求項７】
熱硬化性樹脂に充填剤、柄材、内部離型剤、硬化剤等の添加物を配合して注型用金型に注入・成形硬化させて人造大理石を得るための組成物であって、内部に薬剤が封入してあると共に人造大理石の表面を擦った際に破れて前記薬剤が流出するマイクロカプセルを組成物中に添加配合したものにおいて、防汚剤、付着防止剤、香料、消臭剤、ゴキブリ忌避剤、抗菌剤を封入したマイクロカプセルの二種類以上を混合配合したことを特徴とする人造大理石の組成物。
【請求項８】
マイクロカプセルの配合割合を、組成物の樹脂成分１００重量部に対して０．０１乃至５０．０重量部としたことを特徴とする請求項１乃至７のいずれかに記載の人造大理石の組成物。
【請求項９】
熱硬化性樹脂として、ポリエステル樹脂、ビニルエステル樹脂、熱硬化型アクリル樹脂のうちの一種類あるいは二種類以上を用いることを特徴とする請求項１乃至８のいずれかに記載の人造大理石の組成物。
【発明の詳細な説明】
【０００１】
【発明の属する技術分野】
本発明は、家具の部材や建材として用いられる人造大理石の組成物に関するものである。
【０００２】
【従来の技術】
従来より、熱硬化性樹脂に、充填剤、柄材、補強材、内部離型剤、硬化剤などの添加物を配合した合成樹脂の組成物を所望の注型用金型に注入し、これを加熱硬化させることによって人造大理石を形成することが行われている。
【０００３】
このような人造大理石を製造するための主原料となる熱硬化性樹脂としては、従来よりポリエステル樹脂、ビニルエステル樹脂、アクリル樹脂などが用いられており、これらを用いた人造大理石の成形品は、洗面カウンター、キッチンカウンター、浴槽、洗面ボールなどに広く利用されている。
【０００４】
これらの人造大理石の成形品には、その機能の向上を目的として、通常は人造大理石の成形品の表面に各種の機能性の薬剤を塗布することが行われている。例えば、防汚剤、付着防止剤、落書き防止剤、抗菌剤、防虫剤、芳香剤、消臭剤等が薬剤として用いられる。また、このような薬剤を塗布するだけでなく、組成物として直接添加配合したものもある（例えば特許文献１参照）。
【０００５】
ところで、上記のような機能性の薬剤を人造大理石の成形品の表面に塗布したり予め組成物に添加配合したものにあっては、薬剤の効果の持続性において問題があった。即ち、薬剤を塗布した初期あるいは人造大理石を成形した初期においては、薬剤によって目標とする性能・品質を維持することができるのであるが、時間が経過するにしたがって人造大理石の成形品の表面の薬剤が揮散したり流れ去ったりして前記成形品の表面に留まらないため、性能・品質が持続せず低下してしまうものであった。このため、長期間に亘って目標とする性能・効力が維持できて、安定した品質が得られる人造大理石の成形品が望まれる状況にあった。
【０００６】
【特許文献１】
特開２０００−２３４０７８号公報
【０００７】
【発明が解決しようとする課題】
本発明は上記の点に鑑みてなされたものであり、その目的とするところは、時間が経過するにしたがって人造大理石の成形品の表面の薬剤が揮散したり流れ去ったりしても、人造大理石の成形品の表面を擦ることで薬剤を人造大理石の成形品の表面に付着させてその薬剤による効果、即ち防汚効果、付着防止効果、芳香効果、消臭効果、防虫効果、抗菌効果を発揮することができて、機能性の高い、長期間に亘って高機能を持続することができる人造大理石の成形品を得るための組成物を提供することにある。
【０００８】
【課題を解決するための手段】
上記課題を解決するために本発明に係る人造大理石の組成物は、熱硬化性樹脂に充填剤、柄材、内部離型剤、硬化剤等の添加物を配合して注型用金型に注入・成形硬化させて人造大理石を得るための組成物において、内部に防汚剤が封入してあると共に人造大理石の表面を擦った際に破れて前記防汚剤が流出するマイクロカプセルを組成物中に添加配合したことを特徴とするものである。このような構成とすることで、防汚機能を長期間に亘って持続させることができる人造大理石の成形品を得ることが可能となる。
【０００９】
また、本発明に係る人造大理石の組成物は、熱硬化性樹脂に充填剤、柄材、内部離型剤、硬化剤等の添加物を配合して注型用金型に注入・成形硬化させて人造大理石を得るための組成物において、内部に付着防止剤が封入してあると共に人造大理石の表面を擦った際に破れて前記付着防止剤が流出するマイクロカプセルを組成物中に添加配合したことを特徴とするものである。このような構成とすることで、付着防止機能を長期間に亘って持続させることができる人造大理石の成形品を得ることが可能となる。
【００１０】
また、本発明に係る人造大理石の組成物は、熱硬化性樹脂に充填剤、柄材、内部離型剤、硬化剤等の添加物を配合して注型用金型に注入・成形硬化させて人造大理石を得るための組成物において、内部に香料が封入してあると共に人造大理石の表面を擦った際に破れて前記香料が流出するマイクロカプセルを組成物中に添加配合したことを特徴とするものである。このような構成とすることで、芳香機能を長期間に亘って持続させることができる人造大理石の成形品を得ることが可能となる。
【００１１】
また、本発明に係る人造大理石の組成物は、熱硬化性樹脂に充填剤、柄材、内部離型剤、硬化剤等の添加物を配合して注型用金型に注入・成形硬化させて人造大理石を得るための組成物において、内部に消臭剤が封入してあると共に人造大理石の表面を擦った際に破れて前記消臭剤が流出するマイクロカプセルを組成物中に添加配合したことを特徴とするものである。このような構成とすることで、消臭機能を長期間に亘って持続させることができる人造大理石の成形品を得ることが可能となる。
【００１２】
また、本発明に係る人造大理石の組成物は、熱硬化性樹脂に充填剤、柄材、内部離型剤、硬化剤等の添加物を配合して注型用金型に注入・成形硬化させて人造大理石を得るための組成物において、内部にゴキブリ忌避剤が封入してあると共に人造大理石の表面を擦った際に破れて前記ゴキブリ忌避剤が流出するマイクロカプセルを組成物中に添加配合したことを特徴とするものである。このような構成とすることで、ゴキブリ忌避等の防虫機能を長期間に亘って持続させることができる人造大理石の成形品を得ることが可能となる。
【００１３】
また、本発明に係る人造大理石の組成物は、熱硬化性樹脂に充填剤、柄材、内部離型剤、硬化剤等の添加物を配合して注型用金型に注入・成形硬化させて人造大理石を得るための組成物において、内部に抗菌剤が封入してあると共に人造大理石の表面を擦った際に破れて前記抗菌剤が流出するマイクロカプセルを組成物中に添加配合したことを特徴とするものである。このような構成とすることで、抗菌機能を長期間に亘って持続させることができる人造大理石の成形品を得ることが可能となる。
【００１４】
また、本発明に係る人造大理石の組成物は、熱硬化性樹脂に充填剤、柄材、内部離型剤、硬化剤等の添加物を配合して注型用金型に注入・成形硬化させて人造大理石を得るための組成物であって、内部に薬剤が封入してあると共に人造大理石の表面を擦った際に破れて前記薬剤が流出するマイクロカプセルを組成物中に添加配合したものにおいて、防汚剤、付着防止剤、香料、消臭剤、ゴキブリ忌避剤、抗菌剤を封入したマイクロカプセルの二種類以上を混合配合したことを特徴とするものである。このような構成とすることで、防汚機能、付着防止機能、芳香機能、消臭機能、ゴキブリ忌避等の防虫機能、抗菌機能のうちの二種類以上を長期間に亘って持続させることができる人造大理石の成形品を得ることが可能となる。
【００１５】
また、マイクロカプセルの配合割合を、組成物の樹脂成分１００重量部に対して０．０１乃至５０．０重量部とすることが好ましい。このような構成とすることで、防汚機能、付着防止機能、芳香機能、消臭機能、防虫機能、抗菌機能が充分得られると共に人造大理石の成形品の強度が充分得られる。
【００１６】
また、熱硬化性樹脂として、ポリエステル樹脂、ビニルエステル樹脂、熱硬化型アクリル樹脂のうちの一種類あるいは二種類以上を用いることが好ましい。このような構成とすることで、熱硬化性樹脂としてポリエステル樹脂あるいはビニルエステル樹脂あるいは熱硬化型アクリル樹脂の単一又は複合した合成樹脂において防汚機能、付着防止機能、芳香機能、消臭機能、防虫機能、抗菌機能等を得られる。
【００１７】
【発明の実施の形態】
以下、本発明の実施の形態について説明する。
【００１８】
本発明の人造大理石の組成物は、熱硬化性樹脂に充填剤、柄材、内部離型剤、硬化剤等の添加物を配合した合成樹脂の組成物を得て、これを注型用金型に注入・成形硬化させて人造大理石の成形品を得るものにおいて、その合成樹脂の組成物中に各種薬剤を封入したマイクロカプセルを添加配合するものである。
【００１９】
合成樹脂の組成物中に添加配合されるマイクロカプセルには、人造大理石の成形品の使用目的や目標とする機能等の違いによって、それぞれ異なった薬剤が一種穎あるいは二種類以上が封入されている。薬剤としては、後で詳述するが、防汚剤、付着防止剤、香料、消臭剤、ゴキブリ忌避剤、抗菌剤等を用いるものである。またなお、一つのマイクロカプセルには一種類の薬剤のみを封入し、異なる薬剤が封入された複数種類のマイクロカプセルを混合して添加配合してもよい。
【００２０】
マイクロカプセルは、その材種や粒径等は特に限定されないが、人造大理石の製造の過程、即ち、組成物を混合攪拌したり加熱硬化したりする過程で、なるべく組成物に添加配合したマイクロカプセルが破壊され難いものを配慮して選定することが望ましい。
【００２１】
マイクロカプセルの配合割合は、組成物の樹脂成分１００重量部に対して０．０１乃至５０．０重量部とするものである。前記マイクロカプセルの配合割合が組成物の樹脂成分１００重量部に対して０．０１重量部以下の場合には、成形する過程での問題、及び、成形後の人造大理石の成形品の強度面における品質に問題はないが、前記成形品に付与する効果、即ち防汚効果、付着防止効果、芳香効果、消臭効果、防虫効果、抗菌効果等の効果が殆ど得られない。また、前記マイクロカプセルの配合割合が組成物の樹脂成分１００重量部に対して５０．０重量部以上の場合には、前記成形品に付与する効果が高いものが得られるが、成形する過程での問題、例えば組成物の混合攪拌における均一性の問題や金型注入における流動性の問題等、及び、得られた人造大理石の成形品の強度の低下の問題等が発生して良好な人造大理石の成形品が得られなくなり、更に、製造コストアップを引き起こしてしまうため、上述したように樹脂成分１００重量部に対して０．０１乃至５０．０重量部とするものである。
【００２２】
マイクロカプセルに封入される薬剤は、本発明においては、防汚剤、付着防止剤、香料、消臭剤、ゴキブリ忌避剤、抗菌剤で、これらのうちの複数種類の薬剤が同一マイクロカプセルに封入されても良く、単一種類の薬剤が封入されたマイクロカプセルを複数種類添加したものであってもよく、求める単独の機能あるいは複合する機能によってこれらの薬剤やマイクロカプセルを選定するものである。
【００２３】
組成物のうち人造大理石の主成分となる熱硬化性樹脂は、ポリエステル樹脂、ビニルエステル樹脂、熱硬化型アクリル樹脂のうちの単一種類あるいは二種類以上を混合して用いるが、特に限定されない。
【００２４】
ポリエステル樹脂としては、熱硬化性のものとして無水マレイン酸のような不飽和二塩基酸および無水フタル酸のような飽和二塩基酸とグリコール類とを縮合反応させて合成し、分子内に不飽和結合とエステル結合を有するものである。また、通常はこのポリエステル樹脂には架橋剤としてスチレンモノマー、アクリルモノマー等が配合されていて、いわゆる不飽和ポリエステル樹脂と称されるものを用いるが、その形態は特に限定されない。
【００２５】
ビニルエステル樹脂としては、ビスフェノール型ビニルエステル樹脂とノボラック型ビニルエステル樹脂の一方あるいは両方を混合して用いることができる。ここで、ビスフェノール型ビニルエステル樹脂は、ビスフェノール型エポキシ樹脂と酸との付加反応物であって、いずれも両末端のみに反応性不飽和基を有するものである。また、ビスフェノール型エポキシ樹脂としては、ビスフェノールＡ型、ビスフェノールＡＤ型、ビスフェノールＳ型、ビスフェノールＦ型等の各種のものを用いることができる。また通常、このビニルエステル樹脂には架橋剤としてスチレンモノマー、アクリルモノマー等が配合されるのであるが、その形態は特に限定されない。
【００２６】
熱硬化型アクリル樹脂としては、通常は、熱硬化型としてメチルメタアクリレートモノマー、あるいは多官能のアクリルモノマー、あるいはプレポリマー、あるいはポリマーのそれぞれ二種類以上の混合物で構成されたアクリルシロップと称されるものを用いるが、その形態は特に限定されない。
【００２７】
また、ポリエステル樹脂、ビニルエステル樹脂、熱硬化型アクリル樹脂の二種類以上の混合系とする場合には、各樹脂それぞれの特性および充填剤との相互作用、あるいは目的とする人造大理石の製品の品質に合った最適配合が求められるが、その配合量を特に限定されるものではない。
【００２８】
充填剤は、水酸化アルミニウム、シリカ、ガラスパウダーの内の一種類、あるいは二種類以上の混合物として用いることができる。
【００２９】
充填剤の配合割合は、上述した熱硬化性樹脂１００重量部に対して１００乃至３００重量部とすることが好ましい。充填剤の配合割合が熱硬化性樹脂１００重量部に対して１００重量部未満であると、成形後の人造大理石の製品の耐衝撃強度は優れるが耐熱性を十分に発揮できない惧れがあり、また、充填剤の配合割合が熱硬化性樹脂１００重量部に対して３００重量部を越えると、耐熱性は優れるが耐衝撃強度が低下する惧れがあるものである。しかし、本発明においては充填剤の配合割合を特に限定するものではない。
【００３０】
充填剤の粒径は、小さいほど人造大理石の耐衝撃強度を向上することができるかわりに、人造大理石の組成物の粘度が急激に上昇して人造大理石の成形品の製造が困難となる傾向にあり、また一方、充填剤の粒径が大きくなると、人造大理石の組成物の粘度は低下して成形する際の問題はなくなるが、人造大理石の製品の耐衝撃強度が低下してしまう傾向になる。このため、充填剤の平均粒径は５μｍ乃至５０μｍ程度の範囲のものを用いるのが望ましいが、本発明においては特にこのように限定されるものではない。
【００３１】
また、充填剤の表面にあらかじめシランカップリング処理を施したものを用いると、充填剤と組成物の合成樹脂成分との密着性を向上できて、人造大理石の製品の耐衝撃強度を向上させることができる。
【００３２】
また上述したような組成物には、硬化剤を配合するものである。硬化剤としては、１，１，３，３−テトラメチルブチルパーオキシ−２−エチルヘキサエートや、ｔ−ヘキシルパーオキシ２−エチルヘキサノエート等を用いることができる。
【００３３】
硬化剤の配合割合は、例えば熱硬化性樹脂がビニルエステル樹脂の場合は、熱硬化性樹脂と架橋剤との総量１００重量部に対して０．５乃至５重量部とするのが好ましいが、本発明において特に限定されるものではない。
【００３４】
また、合成樹脂の組成物には、反応型紫外線吸収剤のほか、減粘剤、離型剤、ガラス繊維、着色剤等を配合してもよいし、より高級感を付与するために柄材を添加配合してもよい。
【００３５】
注型用金型に注入する組成物は、上述したような組成を所定の割合で配合し、攪拌機等により混合攪拌して配合調整し、更に、この組成物を２０乃至５０Ｔｏｒｒ程度の減圧下で真空脱泡の処理を行い、減圧状態から開放して注型用金型に注入する。
【００３６】
注型用金型に注入後、加熱用配管内に加熱媒体を通して金型を加熱することにより、これらの組成物中の上記熱硬化性樹脂中の反応性不飽和基と、同じく熱硬化性樹脂中の重合性モノマーの反応性不飽和基との共重合反応を進行させて人造大理石用の組成物の硬化成形を行うことができる。また、熱硬化性樹脂をポリエステル樹脂、ビニルエステル樹脂、熱硬化型アクリル樹脂の二種類以上の混合系とする場合は、熱硬化性樹脂それぞれの特性および充填剤との相互作用、あるいは目的とする大理石の製品の品質に合った最適配合が求められるが、その配合量は特に限定されない。
【００３７】
このようにして得られた本発明の人造大理石の成形品は、その表面を擦ることによってマイクロカプセルが破れてその内部に封入してある薬剤が流出，放出されて、薬剤による各種効果が発揮されるものである。
【００３８】
大理石の成形品は、その表面を擦る度に表面部のマイクロカプセルが破壊されて大理石の表面に薬剤が付着してその効果を発揮するのであるが、一度破壊されて得られる効果がなくなってくれば、再度表面部を擦って未だ破壊されていないマイクロカプセルを新たに破壊することで再び薬剤が大理石の表面に付着して効果を再生することができる。
【００３９】
このようにして何度も薬剤の効果の再生が可能なため、その機能性の効果は持続することになる。擦るものとしては、スポンジブラシ、スコッチブラシ、亀の子たわし、サンドペーパーなど一般的なものを適宜用いることができ、特に限定されない。
【００４０】
以上のようにして得られる人造大理石の成形品は、洗面カウンター、キッチンカウンター、浴槽、洗面ボール、あるいは、床材や家具の表面材等への商品化がなされた際に容易に付加価値の高いものとすることができる。
【００４１】
【実施例】
以下、各実施例に基づいて詳述する。
［実施例１］
熱硬化性樹脂として、ビニルエステル樹脂（武田薬品（株）製  プロミネートＰ−３１１）を用い、この熱硬化性樹脂１００重量部に対し、充填剤として水酸化アルミニウム（昭和電工（株）製  Ｈ−３２０平均粒径１０μｍ）を１３０重量部配合した。これに、白色の柄材と黒色の柄材と茶色の柄材をそれぞれ２重量部、５重量部、３重量部配合し、更に、着色剤として白のトナーを０．３重量部添加し、防汚剤（信越化学工業（株）製  硬化型メチル系シリコーン  Ｘ−４０−９７４０）を封入したマイクロカプセルを２．０重量部添加した。
【００４２】
更に、硬化剤（日本油脂（株）製  パーキュアＷＯ）を２．０重量部添加し、２０Ｔｏｒｒの減圧下で６０分間真空脱泡処理しながら攪拌混合して注型用の合成樹脂の組成物を得た。
【００４３】
この注型用の合成樹脂の組成物を平板の形状で１５ｍｍ厚みに設定された注型金型内に注入充填し、金型温度を徐々に昇温して９０℃で１１０分間加熱して硬化させ、グラニット調の人造大理石の成形品を得た。
【００４４】
得られた人造大理石の成形品の表面を目の細かい（＃１４００）サンドペーパーでまんべんなく研磨して加工し、防汚性能を付与した洗面用カウンターを得た。
［実施例２］
熱硬化性樹脂として、ポリエステル樹脂（武田薬品（株）製  ポリマール５４５０）を用い、この熱硬化性樹脂１００重量部に対し、充填剤として水酸化アルミニウム（日本軽金属（株）製  ＢＷ−１０３平均粒径８μｍ）を１２０重量部配合した。これに、白色の柄材と黒色の柄材と茶色の柄材をそれぞれ１．５重量部、３重量部、２重量部配合し、更に、着色剤として白のトナーを０．３重量部添加し、付着防止剤（信越化学工業（株）製  フッ素系シリコーン  ＫＰ−８０１Ｍ）を封入したマイクロカプセルを２．５重量部添加した。
【００４５】
更に、硬化剤（日本油脂（株）製  パーキュアＷＯ）を２．０重量部添加して、２０Ｔｏｒｒの減圧下で６０分間真空脱泡処理しながら撹絆混合して注型用の合成樹脂の組成物を得た。
【００４６】
この注型用の合成樹脂の組成物を平板の形状で６ｍｍ厚みに設定された注型金型内に注入充填し、金型温度を徐々に昇温して９０℃で１１０分間加熱して硬化させ、グラニット調の人造大理石の成形品を得た。
【００４７】
得られた人造大理石の成形品の表面を目の細かい（＃１５００）サンドペーパーでまんべんなく研磨して加工し、付着防止性能を付与した壁面用パネルを得た。
［実施例３］
熱硬化性樹脂として、アクリルシロップ樹脂（日本フェロ一（株）製  ＡＣ−０２）を用い、この熱硬化性樹脂１００重量部に対し、充填剤としてシリカ（龍森（株）製  ＣＲＹＳＴＡＬＩＴＥ  Ｍ−３Ｋ  平均粒径２０μｍ）を１３０重量部配合した。これに、白色の柄材と黒色の柄材と茶色の柄材をそれぞれ１．５重量部、２重量部、３重量部配合し、更に、着色剤として白のトナーを０．３重量部添加し、ヒノキの香り（日本ドラゴコ（株）製）を封入したマイクロカプセルを２．１重量部添加した。
【００４８】
更に、硬化剤（化薬アクゾ（株）製  パーカドックス１６）を２．０重量部添加して、２０Ｔｏｒｒの減圧下で６０分間真空脱泡処理しながら撹絆混合して注型用の合成樹脂の組成物を得た。
【００４９】
この注型用の合成樹脂の組成物を平板の形状で６ｍｍ厚みに設定された注型金型内に注入充填し、金型温度を徐々に昇温して９０℃で１２０分間加熱して硬化させ、グラニット調の人造大理石の成形品を得た。
【００５０】
得られた人道大理石の成形品の表面を目の細かいスコッチブライトでまんべんなく研磨して加工し、ヒノキの香りを持つ浴室用の壁パネルを得た。
［実施例４］
熱硬化性樹脂として、ビニルエステル樹脂（昭和高分子（株）製  リポキシＲ−８０４）と、ポリエステル樹脂（武田薬品（株）製  ポリマール５２５０）を８０／２０の配合比で混合したものを用い、この混合樹脂１００重量部に対し、充填剤として水酸化アルミニウム（昭和電工（株）製  Ｈ−３２０平均粒径１０μｍ）とガラスパウダー（日本フリット（株）製  ＧＦ−２−３０Ａ平均粒径３０μｍ）を、９０／１０で混合したものを用い、この混合充填剤を１２５重量部配合した。これに、白色の柄材と黒色の柄材と茶色の柄材をそれぞれ２．５重量部、３重量部、４重量部配合し、更に、着色剤として白のトナーを０．３重量部添加し、消臭剤（大塚化学（株）製  ケムキャッチ）を封入したマイクロカプセルを４．０重量部添加した。
【００５１】
更に、硬化剤（日本油脂（株）製  パーキュアＨＯ）を３．０重量部添加して、２０Ｔｏｒｒの減圧下で６０分間真空脱泡処理しながら攪拌混合して注型用の合成樹脂の組成物を得た。
【００５２】
この注型用の合成樹脂の組成物を平板の形状で４．５ｍｍ厚みに設定された注型金型内に注入充填し、金型温度を徐々に昇温して９５℃で１２０分間加熱して硬化させ、グラニット調の人造大理石の成形品を得た。
【００５３】
得られた人造大理石の成形品の表面を目の細かいスコッチブライトでまんべんなく研摩して加工し、消臭機能を持つ会議用の壁パネルを得た。
［実施例５］
熱硬化性樹脂として、ビニルエステル樹脂（昭和高分子（株）製  リポキシＲ−８０４）と、アクリルシロップ樹脂（三井化学（株）製  ＸＥ９２４−１）を９５／５の配合比で混合したものを用い、この混合樹脂１００重量部に対し、充填剤として水酸化アルミニウム（住友化学（株）製  ＣＷ−３１６平均粒径１５μｍ）とガラスパウダー（日本フリット（株）製  ＧＦ−２−３０Ａ平均粒径３０μｍ）を、９５／５で混合したものを用い、この混合充填剤を１３０重量部配合した。これに、白色の柄材と黒色の柄材と茶色の柄材をそれぞれ３重量部、３．５重量部、３重量部配合し、更に、着色剤として白のトナーを０．３重量部添加し、ゴキブリ忌避剤（松の葉抽出液）を封入したマイクロカプセルを５．０重量部添加した。
【００５４】
更に、硬化剤（日本油脂（株）製  パーキュアＨＯ）を３．０重量部添加して、２０Ｔｏｒｒの減圧下で６０分間真空脱泡処理しながら攪拌混合して注型用の合成樹脂の組成物を得た。
【００５５】
この注型用の合成樹脂の組成物を平板の形状で３ｍｍ厚みに般定された注型金型内に注入充填し、金型温度を徐々に昇温して９５℃で１２０分間加熱して硬化させ、グラニット調の人造大理石の成形品を得た。
【００５６】
得られた人造大理石の成形品の表面を目の細かい（＃１３００）サンドペーパーでまんべんなく研磨して加工し、ゴキブリ忌避機能を持つキッチン用パネル部材を得た。
［実施例６］
熱硬化性樹脂として、ビニルエステル樹脂（武田薬品（株）製  プロミネートＰ−３１１）を用い、この熱硬化性樹脂１００重量部に対し、充填剤として水酸化アルミニウム（昭和電工（株）製  Ｈ−３２０平均粒径１０μｍ）を１２０重量部配合した。これに、白色の柄材と黒色の柄材と茶色の柄材をそれぞれ１重量部、４重量部、３重量部配合し、更に、着色剤として白のトナーを０．２５重量部添加し、抗菌剤（ニッセキ（株）製  セントリスＥ−１）を封入したマイクロカプセルを２．５重量部添加した。
【００５７】
更に、硬化剤（日本油脂（株）製  パーキュアＷＯ）を２．０重量部添加して、２０Ｔｏｒｒ下の減圧下で６０分間真空脱泡処理しながら撹絆混合して注型用の合成樹脂の組成物を得た。
【００５８】
この注型用の合成樹脂の組成物を平板の形状で１５ｍｍ厚みに設定された注型金型内に注入充填し、金型温度を徐々に昇温して９０℃で１１０分間加熱して硬化させ、グラニット調の人造大理石の成形品を得た。
【００５９】
得られた人造大理石の成形品の表面を目の細かい（＃１４００）サンドペーパーでまんべんなく研磨して加工し、抗菌性能を付与したトイレ用カウンターを得た。
［実施例７］
熱硬化性樹脂として、ビニルエステル樹脂（昭和高分子（株）製  リポキシＲ−８０４）と、ポリエステル樹脂（武田薬品（株）製  ポリマール５２５０）を８５／１５の配合比で混合したものを用い、この混合樹脂１００重量部に対し、充填剤として水酸化アルミニウム（昭和電工（株）製  Ｈ−３２０平均粒径１０μｍ）とガラスパウダー（日本フリット（株）製  ＧＦ−２−３０Ａ平均粒径３０μｍ）を、９５／５で混合したものを用い、この混合充填剤を１２０重量部配合した。これに、白色の柄材と黒色の柄材と茶色の柄材をそれぞれ２．０重量部、２．５重量部、３重量部配合し、更に、着色剤として白トナーを０．３重量部添加し、防汚剤（ＧＥ東芝シリコーン（株）製  硬化型シリコーン  ＸＳ６６−Ｂ０７０６）を封入したマイクロカプセルと、付着防止剤（ＧＥ東芝シリコーン（株）製  硬化型フッ素系シリコーン  ＸＳ６６−Ｂ０１８７）を封入したマイクロカプセルをそれぞれ２．０重量部、１．５重量部添加した。
【００６０】
更に、硬化剤（日本油脂（株）製  パーキュアＨＯ）を３．０重量部添加して、２０Ｔｏｒｒの減圧下で６０分間真空脱泡処理しながら撹絆混合して注型用の合成樹脂の組成物を得た。
【００６１】
この注型用の合成樹脂の組成物を平板の形状で５．０ｍｍ厚みに設定された注型金型内に注入充填し、金型温度を徐々に昇温して９５℃で１２０分間加熱して硬化させ、グラニット調の人造大理石の成形品を得た。
【００６２】
得られた人造大理石の成形品の表面を目の細かいスコッチブライトでまんべんなく研磨して加工し、防汚機能と付着防止機能を持つ浴室用の壁パネルを得た。
［実施例８］
熱硬化性樹脂として、アクリルシロップ樹脂（日本フェロー（株）製  ＡＣ−０２）を用い、この熱硬化性樹脂１００重量部に対し、充填剤としてシリカ（龍森（株）製  ＣＲＹＳＴＡＬＩＴＥ  Ｍ−３Ｋ  平均粒径２０μｍ）を１１０重量部配合した。これに、白色の柄材と黒色の柄材と茶色の柄材をそれぞれ１．０重量部、２重量部、３．５重量部配合し、更に、着色剤として白のトナーを０．３重量部添加し、ヒノキの香り（曽田香料（株）製）を封入してマイクロカプセルと、防汚剤（信越化学工業（株）製  硬化型メチル系シリコーン  Ｘ−４０−９７４０）を封入したマイクロカプセルと、抗菌剤（シントーファイン（株）製ネオシントールＡＦ−６０）をそれぞれ２．５重量部、２．０重量部、２．５重量部添加した。
【００６３】
更に、硬化剤（化薬アクゾ（株）製  パーカドックス１６）を２．０重量部添加して、２０Ｔｏｒｒの減圧下で６０分間真空脱泡処理しながら攪拌混合して注型用の合成樹脂の組成物を得た。
【００６４】
この注型用の合成樹脂の組成物を平板の形状で６ｍｍ厚みに設定された注型金型内に注入充填し、金型温度を徐々に昇温して９０℃で１２０分間加熱して硬化させ、グラニット調の人造大理石の成形品を得た。
【００６５】
得られた人造大理石の成形品の表面を目の細かいスコッチブライトでまんべんなく研磨して加工し、ヒノキの香りを持ち、更に防汚機能と抗菌機能を持つ浴室用の壁パネルを得た。
【００６６】
【発明の効果】
上記のように本発明の請求項１記載の発明にあっては、熱硬化性樹脂に充填剤、柄材、内部離型剤、硬化剤等の添加物を配合して注型用金型に注入・成形硬化させて人造大理石を得るための組成物において、内部に防汚剤が封入してあると共に人造大理石の表面を擦った際に破れて前記防汚剤が流出するマイクロカプセルを組成物中に添加配合したので、防汚機能を長期間に亘って持続させることができる人造大理石の成形品を得ることが可能となる。
【００６７】
また請求項２記載の発明にあっては、熱硬化性樹脂に充填剤、柄材、内部離型剤、硬化剤等の添加物を配合して注型用金型に注入・成形硬化させて人造大理石を得るための組成物において、内部に付着防止剤が封入してあると共に人造大理石の表面を擦った際に破れて前記付着防止剤が流出するマイクロカプセルを組成物中に添加配合したので、付着防止機能を長期間に亘って持続させることができる人造大理石の成形品を得ることが可能となる。
【００６８】
また請求項３記載の発明にあっては、熱硬化性樹脂に充填剤、柄材、内部離型剤、硬化剤等の添加物を配合して注型用金型に注入・成形硬化させて人造大理石を得るための組成物において、内部に香料が封入してあると共に人造大理石の表面を擦った際に破れて前記香料が流出するマイクロカプセルを組成物中に添加配合したので、芳香機能を長期間に亘って持続させることができる人造大理石の成形品を得ることが可能となる。
【００６９】
また請求項４記載の発明にあっては、熱硬化性樹脂に充填剤、柄材、内部離型剤、硬化剤等の添加物を配合して注型用金型に注入・成形硬化させて人造大理石を得るための組成物において、内部に消臭剤が封入してあると共に人造大理石の表面を擦った際に破れて前記消臭剤が流出するマイクロカプセルを組成物中に添加配合したので、消臭機能を長期間に亘って持続させることができる人造大理石の成形品を得ることが可能となる。
【００７０】
また請求項５記載の発明にあっては、熱硬化性樹脂に充填剤、柄材、内部離型剤、硬化剤等の添加物を配合して注型用金型に注入・成形硬化させて人造大理石を得るための組成物において、内部にゴキブリ忌避剤が封入してあると共に人造大理石の表面を擦った際に破れて前記ゴキブリ忌避剤が流出するマイクロカプセルを組成物中に添加配合したので、防虫機能を長期間に亘って持続させることができる人造大理石の成形品を得ることが可能となる。
【００７１】
また請求項６記載の発明にあっては、熱硬化性樹脂に充填剤、柄材、内部離型剤、硬化剤等の添加物を配合して注型用金型に注入・成形硬化させて人造大理石を得るための組成物において、内部に抗菌剤が封入してあると共に人造大理石の表面を擦った際に破れて前記抗菌剤が流出するマイクロカプセルを組成物中に添加配合したので、抗菌機能を長期間に亘って持続させることができる人造大理石の成形品を得ることが可能となる。
【００７２】
また請求項７記載の発明にあっては、熱硬化性樹脂に充填剤、柄材、内部離型剤、硬化剤等の添加物を配合して注型用金型に注入・成形硬化させて人造大理石を得るための組成物であって、内部に薬剤が封入してあると共に人造大理石の表面を擦った際に破れて前記薬剤が流出するマイクロカプセルを組成物中に添加配合したものにおいて、防汚剤、付着防止剤、香料、消臭剤、ゴキブリ忌避剤、抗菌剤を封入したマイクロカプセルの二種類以上を混合配合したので、防汚機能、付着防止機能、芳香効果、消臭機能、ゴキブリ忌避機能、抗菌機能のうちの二種類以上を長期間に亘って持続させることができる人造大理石の成形品を得ることが可能となる。
【００７３】
また請求項８記載の発明にあっては、上記請求項１乃至７記載の発明の効果に加えて、マイクロカプセルの配合割合を、組成物の樹脂成分１００重量部に対して０．０１乃至５０．０重量部としたので、防汚機能、付着防止機能、芳香機能、消臭機能、防虫機能、抗菌機能が充分得られると共に人造大理石の成形品の強度が充分得られる。
【００７４】
また請求項９記載の発明にあっては、上記請求項１乃至８記載の発明の効果に加えて、熱硬化性樹脂として、ポリエステル樹脂、ビニルエステル樹脂、熱硬化型アクリル樹脂のうちの一種類あるいは二種類以上を用いるので、熱硬化性樹脂としてポリエステル樹脂あるいはビニルエステル樹脂あるいは熱硬化型アクリル樹脂の単一又は複合した合成樹脂において防汚機能、付着防止機能、芳香機能、消臭機能、防虫機能、抗菌機能等を得られる。